Brevet FR2611784A1 — publié le 19880909

DALLE DE REVETEMENT DE SOLS OU DE MURS La présente invention a pour objet une dalle de revêtement de sols ou de murs. Il est connu, pour réaliser des revêtements de sols, de mettre en oeuvre des graviers éventuellement colorés à l'aide de pigments organiques et liés les uns aux autres sur le site d'utilisation par une résine époxyde transparente. L'inconvénient d'une telle solution est que le revêtement est réalisé sur chantier et que la polymérisation dure plusieurs heures. La présente invention vise à remédier à ces inconvénients en fournissant une dalle pour revêtement de sols ou de murs qui est réalisée en usine, ne nécessitant qu'une simple pose par collage sur la surface à habiller, telle que sol ou mur. A cet effet, la dalle qu'elle concerne comprend des graviers calibrés, éventuellement colorés par des pigments organiques mélangés à un liant constitué par un polyuréthanne. Le liant représente au moins entre 5 et 10 % en poids de la masse totale du mélange. Selon une première forme de réalisation de cette dalle, le liant possède une formulation monocomposant et est constitué par un prépolymère à base d'isocyanate aliphatique. Ce prépolymère réagit sous l'action de l'humidité de l'air et polymérise en quelques heures à température ambiante. Selon une deuxième forme d'exécution de cette dalle, le liant possède une formulation à deux composants, à savoir soit un prépolymère à terminaisons isocyanate et un allongeur de chaîne, soit un diisocyanate et un macrodiol mélangé à un allongeur de chaîne. Après mélange du liant avec les graviers, et moulage, les moules sont placés dans une étuve, où la polymérisation peut être réalisée en quelques minutes. Le prépolymère est avantageusement choisi parmi le toluylène diisocyanate (TDI) ou le diphényl méthane diisocyanate (MDI) et l'allongeur de chaîne est un polyol de bas poids moléculaire tel que le butanediol 1,4 avec un prépolymère au MDI ou la méthylène bis orthochloroaniline (MBOCA) avec un prépolymère au TDI. Après réalisation du mélange gravier-liant, il convient de transférer rapidement celui-ci dans le moule, afin de limiter les difficultés de nettoyage du récipient de mélange qui pourraient résulter d'un début de polymérisation. Selon une troisième forme d'exécution de cette dalle, le liant comprend un prépolymère dont les fonctions isocyanate sont bloquées chimiquement et de façon réversible pendant la phase de mélange, et un allongeur de chaîne destiné à permettre une réaction rapide après le déblocage des fonctions isocyanate provoqué par une température sensiblement plus élevée que la température ambiante. Cette solution est très intéressante, puisque permettant de réaliser le mélange des graviers et du liant avant tout début de polymérisation, pendant I ou 2 minutes, puis de placer le mélange dans les moules et de placer ceux-ci dans une étuve, afin d'activer la réaction, ce passage en étuve étant le plus court possible, de 5 à 10 minutes, pour ne pas immobiliser les moules trop longtemps. La polymérisation ne se faisant pas dans le récipient de mélange, le nettoyage de celui-ci est considérablement simplifié. Avantageusement, le prépolymère est d'origine non aromatique, et le réactif formant allongeur de chaîne est constitué par une amine non aromatique. Ceci permet de disposer d'un produit final stable aux rayons ultra-violets ne jaunissant pas en vieillissant. Le déblocage des isocyanates est obtenu par chauffage du mélange à une température comprise entre 60 et 2000C, étant entendu que plus la température est élevée et plus le déblocage est rapide. Selon une forme d'exécution, le prépolymère est - préparé à partir d'un macrodiol et d'un diisocyanate, le macrodiol ayant un poids moléculaire compris entre 400 et 3 000 et étant choisi parmi les polyadipate de diol court, polycaprolactone, polypropylène glycol, polyoxytétraméthylène glycol..., et le diisocyanate est choisi parmi les toluylène diisocyanate (TDI), diphényl méthane diisocyanate (MDI), isophorone diisocyanate (IPDI) ou autre polyisocyanate d'origine aromatique, aliphatique ou cycloaliphatique, - mélangé à un agent de blocage spécifique choisi parmi les: alcool, phénol, lactame, oxime, composé à méthylène actif, N-hydroxyimide, imidazole, éthylimidazoline..., - puis mélangé au réactif formant allongeur de chaîne, qui est à l'état liquide. L'agent de blocage est utilisé en excès par rapport au préF,oly- mère, afin d'assurer le blocage de toutes les fonctions isocyanate par exemple 2, 2 moles d'agent de blocage pour 1 mole de prépolymère. Avantageusement, le mélange de prépolymère et d'agent de blocage est réalisé avec élévation de température, ce mélange étant ramené à température ambiante avant adjonction du réactif formant allongeur de chaîne. Le procédé de fabrication mettant en oeuvre cette dernière composition est beaucoup plus simple. En effet, la formulation monocomposant, ne réagissant pas à la température ambiante, permet de disposer de tout le temps nécessaire à l'opération de mélange et de ne pas avoir à nettoyer le récipient de mélange après chaque opération. Après remplissage du moule, ce dernier est mis dans une étuve ou dans un tunnel chauffant. Dès que la température du mélange s'est élevée de quelques dizaines de degrés, le déblocage des fonctions isocyanate est suivi de la réaction avec le réactif formant allongeur de chaîne, le démoulage pouvant être effectué quelques minutes plus tard. Comme il ressort de ce qui précède, la dalle selon l'invention apporte une grande amélioration à la technique existante puisque permettant la réalisation, en usine, de pièces à base de graviers se présentant sous forme de dalle qui peuvent être fixées sur n'importe quel support horizontal ou vertical, par collage pour réaliser le revêtement de celui-ci. REVENDICATK) NS 1. - Dalle de revêtement de sols ou de murs, caractérisée en ce qu'elle comprend des graviers calibrés, éventuellement colorés par des pigments organiques mélangés à un liant constitué par un poly uréthanne. 2. - Dalle selon la revendication 1, caractérisée en ce que le liant représente au moins entre 5 et 10 % en poids de la masse totale du mélange. 3. - Dalle selon l'une quelconque des revendications l et 2, caractérisée en ce que le liant possède une formulation monocomposant et est constitué par un prépolymère à base d'isocyanate aliphatique. 4. - Dalle selon l'une quelconque des revendications I et 2, caractérisée en ce que le liant possède une formulation à deux composants, I'un étant un diisocyanate ou un prépolymère à terminaisons isocyanate, L'autre étant un allongeur de chaîne ou un macrodial mélangé à un allongeur de chaîne. 5. - Dalle selon la revendication 4, caractérisé en ce que le prépolymère est choisi parmi le toluylène diisocyanate (TDI) ou le diphényl méthane diisocyanate (MDI) et l'allongeur de chaîne est un polyol de bas poids moléculaire tel que le butanediol 1,4 avec un prépolymère au MDI ou le méthylène bis orthochloroaniline (MBOCA) avec un prépolymère au TDI. 6. - Dalle selon l'une quelconque des revendications 1 et 2, caractérisée en ce que le liant comprend un prépolymère dont les fonctions isocyanate sont bloquées chimiquement et de façon réversible pendant la phase de mélange, et un réactif destiné à permettre une réaction rapide après le déblocage des fonctions isocyanate provoqué par une température sensiblement plus élevée que la température ambiante. 7. - Dalle selon la revendication 6, caractérisée en ce que le prépolymère est d'origine non aromatique, et le réactif formant allongeur de chaîne est constitué par une amine non aromatique. 8. - Dalle selon l'une quelconque des revendications 6 et 7, caractérisée en ce que le prépolymère est - préparé à partir d'un macrodiol et d'un diisocyanate, le macrodiol ayant un poids moléculaire compris entre 600 et 3 000 et étant choisi parmi les polyadipate de diol court, polycaprolactone, polypropylène glycol, polyoxytétraméthylène glycol..., et le diisocyanate est choisi parmi les toluylène diisocyanate (TDI), diphényl méthane diisocyanate (MDI), isophorone diisocyanate (IPDI) ou autre polyisocyanate d'origine aromatique, aliphatique ou cycloaliphatique, - mélangé à un agent de blocage spécifique choisi parmi les: alcool, phénol, lactame, oxime, composé à méthylène actif, N-hydroxyimide, imidazole, éthylimidazoline..., - puis mélangé au réactif formant allongeur de chaîne, qui est à l'état liquide. 9. - Dalle selon la revendication 8, caractérisée en ce que l'agent de blocage est utilisé en excès par rapport au prépolymère, afin d'assurer le blocage de toutes les fonctions isocyanate, par exemple 2, 2 moles d'agent de blocage pour 1 mole de prépolymère. 10. - Dalle selon l'une quelconque des revendications 8 et 9, caractérisée en ce que le mélange de prépolymère et d'agent de blocage est réalisé avec élévation de température, ce mélange étant ramené à température ambiante avant adjonction du réactif formant allongeur de chaîne.